(57)【要約】【課題】  発光効率が高く、長寿命の有機エレクトロルミネッセンス素子及びそれを実現する金属錯体化合物を提供する。【解決手段】  窒素原子とリン原子が、周期律表第９〜１２族の金属原子Ｍに配位している特定構造の金属錯体化合物、並びに、一対の電極間に少なくとも発光層を有する一層又は複数層からなる有機薄膜層が挟持されている有機エレクトロルミネッセンス素子において、該有機薄膜層の少なくとも１層が、前記金属錯体化合物を含有し、両極間に電圧を印加することにより発光する有機エレクトロルミネッセンス素子である。【選択図】  なし【特許請求の範囲】
【請求項１】
下記一般式（１）で表される部分構造を有する金属錯体化合物。
【化１】
2005089367.tif 000011
（式中、窒素原子（Ｎ）とリン原子（Ｐ）は、金属原子Ｍに配位している。ただし、窒素原子及びリン原子と金属原子Ｍとの結合は共にπ結合である。Ｍは周期律表第９〜１２族の金属原子を表す。Ｒは、窒素原子とリン原子とを結合する連結基である有機基を表す。）
【請求項２】
下記一般式（２）及び／又は（３）で表される部分構造を有する請求項１に記載の金属錯体化合物。
【化２】
2005089367.tif 000012
（式中、Ｒ1 〜Ｒ8 及びＲ1'〜Ｒ6'は、それぞれ独立に、水素原子、シアノ基、ハロゲン原子、置換もしくは無置換の炭素数１〜２０のアルキル基、置換もしくは無置換のアミノ基、置換もしくは無置換の炭素数１〜２０のアルコキシル基、又は置換もしくは無置換の炭素数１〜３０の芳香族基を表し、Ｒ1 〜Ｒ6 隣接同士、Ｒ7 とＲ8 同士、Ｒ1'〜Ｒ4'の隣接同士、Ｒ5 とＲ6'同士は互いに結合して、環構造を形成していてもよい。Ｍ1 及びＭ2 は、それぞれ独立に、銅（Ｃｕ）、銀（Ａｇ）、金（Ａｕ）、亜鉛（Ｚｎ）又はイリジウム（Ｉｒ）原子を表す。）
【請求項３】
前記一般式（２）で表される部分構造が、
【化３】
2005089367.tif 000013
（Ｐｈはフェニル基を表す。）
のいずれかである請求項２に記載の金属錯体化合物。
【請求項４】
前記一般式（３）で表される部分構造が、
【化４】
2005089367.tif 000014
（Ｐｈはフェニル基を表す。）
のいずれかである請求項２に記載の金属錯体化合物。
【請求項５】
下記一般式（４）又は（５）で表される請求項２に記載の金属錯体化合物。
【化５】
2005089367.tif 000015
（式中、Ｒ1 〜Ｒ8 及びＲ1'〜Ｒ6'は、それぞれ独立に、前記と同じである。Ｍ1 及びＭ2 は、それぞれ独立に、Ｃｕ（Ｉ）、Ａｇ（Ｉ）、Ａｕ（Ｉ）、Ｚｎ（II）又はＩｒ(III) を表し、Ｌ1 及びＬ2 は、それぞれ独立に、周期律表第１３〜１６族のうちの少なくとも一種類の金属原子を含む価数−１の陰イオンを表す。ｎ1 及びｎ2 は、それぞれ２又は３の整数、ｍ1 及びｍ2 は、それぞれ１〜３の整数である。）
【請求項６】
一対の電極間に少なくとも発光層を有する一層又は複数層からなる有機薄膜層が挟持されている有機エレクトロルミネッセンス素子において、該有機薄膜層の少なくとも１層が、請求項１〜５のいずれかに記載の金属錯体化合物を含有し、両極間に電圧を印加することにより発光する有機エレクトロルミネッセンス素子。
【請求項７】
前記発光層が、請求項１〜５のいずれかに記載の金属錯体化合物を含有する請求項６に記載の有機エレクトロルミネッセンス素子。
【請求項８】
金属錯体化合物を含有する層が、塗布により成膜されてなる請求項６又は７に記載の有機エレクトロルミネッセンス素子。
【発明の詳細な説明】
【技術分野】
【０００１】
本発明は、新規金属錯体化合物及びそれを用いた有機エレクトロルミネッセンス素子に関し、特に、発光効率が高く、長寿命の有機エレクトロルミネッセンス素子及びそれを実現する新規金属錯体化合物に関するものである。
【背景技術】
【０００２】
近年、有機ＥＬ素子を液晶に代わるカラーディスプレイ用表示装置として用いることが活発に検討されている。しかし、大画面化を実現するにはまだその発光素子性能は不足している。この有機ＥＬ素子の性能向上手段として、りん光発光材料としてオルソメタル化イリジウム錯体（fac-tris(2-phenylpyridine)iridium)を発光材料に用いた緑色発光素子が提案されている (非特許文献１; 非特許文献２) 。
りん光発光を利用した有機ＥＬ素子は、現状では緑色発光に限られるために、カラーディスプレイとしての適用範囲は狭いため、他の色についても発光特性が改善された素子の開発が望まれていた。特に青色発光素子については、外部量子収率５％を超えるものは報告されておらず、青色発光素子の改善ができればフルカラー化及び白色化が可能となり、りん光ＥＬ素子の実用化に向けて大きく前進する。
【０００３】
【非特許文献１】D.F.O'Brien and M.A.Baldo et al "Improved energy transferin electrophosphorescent devices" Applied Physics letters Vol.74 No.3, pp442-444, January 18, 1999
【非特許文献２】M.A.Baldo et al "Very high-efficiencygreen organic light-emitting devices based on electrophosphorescence" Applied Physics letters Vol. 75 No.1, pp4-6, July 5, 1999
【発明の開示】
【発明が解決しようとする課題】
【０００４】
本発明は、前記の課題を解決するためになされたもので、発光効率が高く、長寿命の有機ＥＬ素子及びそれを実現する新規金属錯体化合物を提供することを目的とする。
【課題を解決するための手段】
【０００５】
下記一般式（１）で表される部分構造を有する金属錯体化合物を用いると、発光効率が高く、長寿命の有機ＥＬ素子が得られることを見出し、本発明を完成するに至った。
すなわち、本発明は、下記一般式（１）で表される部分構造を有する金属錯体化合物を提供するものである。
【化１】
2005089367.tif 000002
【０００６】
（式中、窒素原子（Ｎ）とリン原子（Ｐ）は、金属原子Ｍに配位している。ただし、窒素原子及びリン原子と金属原子Ｍとの結合は共にπ結合である。Ｍは周期律表第９〜１２族の金属原子を表す。Ｒは、窒素原子とリン原子とを結合する連結基である有機基を表す。）
また、本発明は、一対の電極間に少なくとも発光層を有する一層又は複数層からなる有機薄膜層が挟持されている有機ＥＬ素子において、該有機薄膜層の少なくとも１層が、前記金属錯体化合物を含有し、両極間に電圧を印加することにより発光する有機ＥＬ素子を提供するものである。
【発明の効果】
【０００７】
本発明は、発光効率が高く、長寿命の有機ＥＬ素子及びそれを実現する金属錯体化合物を提供する。
【発明を実施するための最良の形態】
【０００８】
本発明の金属錯体化合物は、前記一般式（１）で表される部分構造を有するものである。
一般式（１）中、窒素原子（Ｎ）とリン原子（Ｐ）は、金属原子Ｍに配位している。ただし、窒素原子及びリン原子と金属原子Ｍとの結合は共にπ結合である。
Ｍは周期律表第９〜１２族の金属原子を表し、Ｃｕ、Ａｇ、Ａｕ、Ｚｎ又はＩｒが好ましい。
Ｒは、窒素原子とリン原子とを結合する連結基である有機基を表す。この有機基としては、該窒素原子を構成原子として含有する含窒素含有芳香族基等が挙げられ、例えば、キノリン、フェナントリジン、ピリジン、イソキノリン、アクリジン等の残基が挙げられ、キノリン、フェナントリジン、ピリジンの残基が好ましい。また、前記有機基は、置換基を有していてもよく、置換基としては、下記Ｒ1 〜Ｒ8 及びＲ1'〜Ｒ6'で示されるものが挙げられる。
【０００９】
前記一般式（１）で表される金属錯体化合物は、下記一般式（２）又は（３）で表されると好ましい。
【化２】
2005089367.tif 000003
【００１０】
一般式（２）及び（３）式中、Ｒ1 〜Ｒ8 及びＲ1'〜Ｒ6'は、それぞれ独立に、水素原子、シアノ基、ハロゲン原子、置換もしくは無置換の炭素数１〜２０のアルキル基、置換もしくは無置換のアミノ基、置換もしくは無置換の炭素数１〜２０のアルコキシル基、又は置換もしくは無置換の炭素数１〜３０の芳香族基を表し、Ｒ1 〜Ｒ6 隣接同士、Ｒ7 とＲ8 同士、Ｒ1'〜Ｒ4'の隣接同士、Ｒ5 とＲ6'同士は互いに結合して、環構造を形成していてもよい。
【００１１】
前記ハロゲン原子としては、例えば、フッ素、塩素、臭素、ヨウ素が挙げられる。
前記アルキル基としては、例えば、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基等が挙げられる。
前記アルコキシル基は−ＯＹと表され、Ｙとしては、前記アルキル基で挙げたものと同様のものが挙げられる。
前記芳香族基としては、例えば、ベンゼン、ナフタレン、アントラセン、フェナントレン、ピレン、コロネン、ビフェニル、ターフェニル、ピロール、フラン、チオフェン、ベンゾチオフェン、オキサジアゾリン、ジフェニルアントラセン、インドリン、カルバゾール、ピリジン、ベンゾキノン、フルオランテン、アセナフトフルオランテン等の残基を挙げることができる。
【００１２】
また、これら各基の置換基としては、ハロゲン原子、ヒドロキシル基、置換もしくは無置換のアミノ基、ニトロ基、シアノ基、置換もしくは無置換のアルキル基、置換もしくは無置換のアルケニル基、置換もしくは無置換のシクロアルキル基、置換もしくは無置換のアルコキシル基、置換もしくは無置換の複素環基、置換もしくは無置換のアリールアルキル基、置換もしくは無置換のアリールオキシ基、置換もしくは無置換のアルコキシカルボニル基、カルボキシル基等が挙げられる。
Ｒ1 〜Ｒ8 及びＲ1'〜Ｒ6'としては、水素原子、フッ素原子、トリフルオロメチル基、メチル基、ｔ−ブチル基、メトキシ基、フェニル基が好ましい。
一般式（２）及び（３）式中、Ｍ1 及びＭ2 は、それぞれ独立に、Ｃｕ、Ａｇ、Ａｕ、Ｚｎ又はＩｒを表し、Ｃｕ、Ｚｎが好ましい。
【００１３】
前記一般式（２）で表される部分構造が、
【化３】
2005089367.tif 000004
（Ｐｈはフェニル基を表す。）
のいずれかであると好ましい。
【００１４】
また、前記一般式（３）で表される部分構造が、
【化４】
2005089367.tif 000005
（Ｐｈはフェニル基を表す。）
のいずれかであると好ましい。
【００１５】
本発明の金属錯体化合物は、下記一般式（４）又は（５）で表されるものであると好ましい。
【化５】
2005089367.tif 000006
【００１６】
一般式（４）及び（５）式中、Ｒ1 〜Ｒ8 及びＲ1'〜Ｒ6'は、それぞれ独立に、前記と同じである。
一般式（４）及び（５）式中、Ｍ1 及びＭ2 は、それぞれ独立に、Ｃｕ（Ｉ）、Ａｇ（Ｉ）、Ａｕ（Ｉ）、Ｚｎ（II）又はＩｒ(III) を表す。
一般式（４）及び（５）式中、Ｌ1 及びＬ2 は、それぞれ独立に、周期律表第１３〜１６族のうちの少なくとも一種類の金属原子を含む価数−１の陰イオンを表し、例えば、ＰＦ6- 、ＣｌＯ4- 、ＳｂＦ6- 、ＯＴｆ- 、ＯＴｓ- 、ＢＦ4- 、ＢＰｈ4- 、Ｂ（Ｃ6Ｆ5)4- 等が挙げられ、ＰＦ6- が好ましい。
【００１７】
一般式（４）及び（５）式中、ｎ1 及びｎ2 は、それぞれ２又は３の整数、ｍ1 及びｍ2 は、それぞれ１〜３の整数であり、金属Ｍ1 又はＭ2 の種類により、１８ｄ電子則に従い、ｎ1 及びｍ1 もしくはｎ2 及びｍ2 の値は決まる。例えば、Ｍ1 （又はＭ2 ）がＩｒ(III) でｎ1(又はｎ2)＝３の時はｍ1(又はｍ2)＝３、Ｍ1 （又はＭ2 ）がＣｕ（Ｉ）、Ａｇ（Ｉ）又はＡｕ（Ｉ）でｎ1(又はｎ2)＝２の時はｍ1(又はｍ2)＝１、Ｍ1 （又はＭ2 ）がＺｎ（II）でｎ1(又はｎ2)＝２の時はｍ1(又はｍ2)＝２となる。
【００１８】
本発明の金属錯体化合物の具体例を以下に例示するが、これら例示化合物に限定されるものではない。
【化６】
2005089367.tif 000007
【００１９】
【化７】
2005089367.tif 000008
【００２０】
本発明の金属錯体化合物は、発光素子用材料であると好ましく、有機ＥＬ素子用材料であると特に好ましい。
本発明の有機ＥＬ素子は、陽極と陰極からなる一対の電極間に少なくとも発光層を有する一層又は複数層からなる有機薄膜層が挟持されている有機ＥＬ素子において、該有機薄膜層の少なくとも１層が、本発明の金属錯体化合物を含有し、両極間に電圧を印加することにより発光するものである。
前記有機薄膜層中の本発明の金属錯体化合物の含有量としては、発光層全体の質量に対し、通常０．１〜１００重量％であり、１〜３０重量％であると好ましい。
本発明の有機ＥＬ素子は、前記発光層が、本発明の金属錯体化合物を含有すると好ましい。また、通常、前記発光層は真空蒸着又は塗布により薄膜化するが、塗布の方が製造プロセスが簡略化できることから、本発明の金属錯体化合物を含有する層が、塗布により成膜されてなると好ましい。
【００２１】
本発明の有機ＥＬ素子において、有機薄膜層が単層型のものとしては有機薄膜層が発光層であり、この発光層が本発明の金属錯体化合物を含有する。また、多層型の有機ＥＬ素子としては、（陽極／正孔注入層（正孔輸送層）／発光層／陰極）、（陽極／発光層／電子注入層（電子輸送層）／陰極）、（陽極／正孔注入層（正孔輸送層）／発光層／電子注入層（電子輸送層）／陰極）等が挙げられる。
【００２２】
本発明の有機ＥＬ素子の陽極は、正孔注入層、正孔輸送層、発光層などに正孔を供給するものであり、陽極の材料としては、金属、合金、金属酸化物、電気伝導性化合物、又はこれらの混合物などを用いることができる。陽極の材料の具体例としては、酸化スズ、酸化亜鉛、酸化インジウム、酸化インジウムスズ（ＩＴＯ）等の導電性金属酸化物、又は金、銀、クロム、ニッケル等の金属、さらにこれらの導電性金属酸化物と金属との混合物又は積層物、ヨウ化銅、硫化銅などの無機導電性物質、ポリアニリン、ポリチオフェン、ポリピロールなどの有機導電性材料、及びこれらとＩＴＯとの積層物などが挙げられ、好ましくは、導電性金属酸化物であり、特に、生産性、高導電性、透明性等の点からＩＴＯを用いることが好ましい。陽極の膜厚は材料により適宜選択可能である。
【００２３】
本発明の有機ＥＬ素子の陰極は、電子注入層、電子輸送層、発光層などに電子を供給するものであり、陰極の材料としては、金属、合金、金属ハロゲン化物、金属酸化物、電気伝導性化合物、又はこれらの混合物を用いることができる。陰極の材料の具体例としては、アルカリ金属（例えば、Ｌｉ、Ｎａ、Ｋ等）及びそのフッ化物もしくは酸化物、アルカリ土類金属（例えば、Ｍｇ、Ｃａ等）及びそのフッ化物もしくは酸化物、金、銀、鉛、アルミニウム、ナトリウム−カリウム合金もしくはナトリウム−カリウム混合金属、リチウム−アルミニウム合金もしくはリチウム−アルミニウム混合金属、マグネシウム−銀合金もしくはマグネシウム−銀混合金属、又はインジウム、イッテルビウム等の希土類金属等が挙げられる。これらの中でも好ましくは、アルミニウム、リチウム−アルミニウム合金もしくはリチウム−アルミニウム混合金属、マグネシウム−銀合金もしくはマグネシウム−銀混合金属等である。陰極は、前記材料の単層構造であってもよいし、前記材料を含む層の積層構造であってもよい。例えば、アルミニウム／フッ化リチウム、アルミニウム／酸化リチウムの積層構造が好ましい。陰極の膜厚は材料により適宜選択可能である。
【００２４】
本発明の有機ＥＬ素子の正孔注入層及び正孔輸送層は、陽極から正孔を注入する機能、正孔を輸送する機能、陰極から注入された電子を障壁する機能のいずれかを有しているものであればよい。その具体例としては、カルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、ポルフィリン系化合物、ポリシラン系化合物、ポリ（Ｎ−ビニルカルバゾール）誘導体、アニリン系共重合体、チオフェンオリゴマー、ポリチオフェン等の導電性高分子オリゴマー、有機シラン誘導体、本発明の金属錯体化合物等が挙げられる。また、前記正孔注入層及び前記正孔輸送層は、前記材料の１種又は２種以上からなる単層構造であってもよいし、同一組成又は異種組成の複数層からなる多層構造であってもよい。
【００２５】
本発明の有機ＥＬ素子の電子注入層及び電子輸送層は、陰極から電子を注入する機能、電子を輸送する機能、陽極から注入された正孔を障壁する機能のいずれかを有しているものであればよい。その具体例としては、トリアゾール誘導体、オキサゾール誘導体、オキサジアゾール誘導体、イミダゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、有機シラン誘導体、本発明の金属錯体化合物等が挙げられる。また、前記電子注入層及び前記電子輸送層は、前記材料の１種または２種以上からなる単層構造であってもよいし、同一組成又は異種組成の複数層からなる多層構造であってもよい。
【００２６】
本発明の有機ＥＬ素子の発光層は、電界印加時に陽極又は正孔注入層より正孔を注入することができ、陰極又は電子注入層より電子を注入することができる機能、注入した電荷（電子と正孔）を電界の力で移動させる機能、電子と正孔の再結合の場を提供し、これを発光につなげる機能を有するものである。本発明の有機ＥＬ素子の発光層は、少なくとも本発明の金属錯体化合物を含有すると好ましく、この金属錯体化合物をゲスト材料とするホスト材料を含有させてもよい。前記ホスト材料としては、例えば、カルバゾール骨格を有するもの、ジアリールアミン骨格を有するもの、ピリジン骨格を有するもの、ピラジン骨格を有するもの、トリアジン骨格を有するもの及びアリールシラン骨格を有するもの等が挙げられる。前記ホスト材料のＴ1 （最低三重項励起状態のエネルギーレベル）は、ゲスト材料のＴ1 レベルより大きいことが好ましい。前記ホスト材料は低分子化合物であっても、高分子化合物であってもよい。また、前記ホスト材料と前記金属錯体化合物等の発光材料とを共蒸着等することによって、前記発光材料が前記ホスト材料にドープされた発光層を形成することができる。
【００２７】
本発明の有機ＥＬ素子において、前記各層の形成方法としては、特に限定されるものではないが、真空蒸着法、ＬＢ法、抵抗加熱蒸着法、電子ビーム法、スパッタリング法、分子積層法、コーティング法（スピンコート法、キャスト法、ディップコート法など）、インクジェット法、印刷法などの種々の方法を利用することができ、本発明においては塗布法であるコーティング法が好ましい。
前記コーティング法では、本発明の金属錯体化合物を溶媒に溶解して塗布液を調製し、該塗布液を所望の層（あるいは電極）上に、塗布・乾燥することによって形成することができる。塗布液中には樹脂を含有させてもよく、樹脂は溶媒に溶解状態とすることも、分散状態とすることもできる。前記樹脂としては、非共役系高分子（例えば、ポリビニルカルバゾール）、共役系高分子（例えば、ポリオレフィン系高分子）を使用することができる。より具体的には、例えば、ポリ塩化ビニル、ポリカーボネート、ポリスチレン、ポリメチルメタクリレート、ポリブチルメタクリレート、ポリエステル、ポリスルホン、ポリフェニレンオキシド、ポリブタジエン、ポリ（Ｎ−ビニルカルバゾール）、炭化水素樹脂、ケトン樹脂、フェノキシ樹脂、ポリアミド、エチルセルロース、酢酸ビニル、ＡＢＳ樹脂、ポリウレタン、メラミン樹脂、不飽和ポリエステル樹脂、アルキド樹脂、エポキシ樹脂、シリコン樹脂等が挙げられる。
【実施例】
【００２８】
次に、実施例を用いて本発明をさらに詳しく説明する。
実施例１（金属錯体化合物１の合成）
以下の経路により上記金属錯体化合物１を合成した。
【化８】
2005089367.tif 000009
【００２９】
[Cu(CH3CN)4]PF6 0.5mmol(0.186g) をクロロホルム20mlに溶解し、公知の方法（例えば、R. D. Feltham and H. G. Metzger , J. Organomet. Chem. 33, 347(1971) 参照）により合成した8-ジフェニルホスフィノキノリン（PPh2qn）1.0mmol(0.313g) を加えて、アルゴン下で１時間攪拌した。溶液を濃縮すると黄色結晶が生成し、ろ過により目的物を定量的に得た。
得られた結晶について、Ｘ線構造解析図を行った結果を図１に示す。Ｘ線解析用の結晶はクロロホルム−ヘプタン混合溶媒から再結晶を行って得た。なお、図１は金属錯体化合物１における（    ）2 の内部の構造を示すものである。
また、Ｘ線構造解析によって得られた各数値を以下に示す。
結晶格子の軸長：a=11.438(3) Å
結晶格子の軸長：b=12.978(2) Å
結晶格子の軸長：c=28.139(2) Å
軸ac間の角度：β=90.13(1) °
単位格子中に存在する錯体分子の数：Z=4 
また、前記PPh2qn及び得られた金属錯体化合物１の発光スペクトルを測定した結果を図２に示す。同図に示すように、PPh2qnのピーク波長λ＝512nm 、金属錯体化合物１のピーク波長λ＝533nm であった。
【００３０】
実施例２（金属錯体化合物２の合成）
以下の経路により上記金属錯体化合物２を合成した。
【化９】
2005089367.tif 000010
実施例１において、PPh2qnの代わりに、公知の方法（例えば、E. Bartow and E. W.McCollum, J .Am. Chem. Soc, 26, 700(1904)参照）により合成した8-ジフェニルホスフィノキナルジンを用いた以外は同様にして、目的物を定量的に得た。
【産業上の利用可能性】
【００３１】
以上詳細に説明したように、本発明の金属錯体化合物を用いた有機ＥＬ素子は、発光効率が高く、長寿命であり、青色をはじめとした各色りん光有機ＥＬ用材料として使用可能であり、各種表示素子、ディスプレイ、バックライト、照明光源、標識、看板、インテリア等の分野に適用でき、特にカラーディスプレイの表示素子として適している。
【図面の簡単な説明】
【００３２】
【図１】実施例１において合成した本発明の金属錯体化合物のＸ線構造解析図である。
【図２】実施例１において合成した本発明の金属錯体化合物の発光スペクトルを示す図である。
【図１】
2005089367.tif 000016
【図２】
2005089367.tif 000017